(57)【要約】【課題】耐久性に優れたアルカリ水電解処理装置用ステンレス鋼を提供する。【解決手段】ステンレス鋼からなる基材と、基材の表面に形成された皮膜とを備え、皮膜中に、フッ素が含有されることを特徴とするアルカリ水電解処理装置用ステンレス鋼を採用する。【選択図】なし【特許請求の範囲】
【請求項１】
ステンレス鋼からなる基材と、前記基材の表面に形成された皮膜とを備え、
前記皮膜中に、フッ素が含有されることを特徴とするアルカリ水電解処理装置用ステンレス鋼。
【請求項２】
前記皮膜中のフッ素の濃度ＣＦとＣｒの濃度ＣＣｒとの濃度比ＣＦ／ＣＣｒが下記 （１）式を満たすことを特徴とする請求項１に記載のアルカリ水電解処理装置用ステンレス鋼。
ＣＦ／ＣＣｒ≧０．１  …（１）
上記式（１）において、ＣＦは前記皮膜中のＦ濃度（原子％）であり、ＣＣｒは前記皮膜中のＣｒ濃度（原子％）である。
【請求項３】
フッ酸またはフッ素を含む無機化合物を含む水溶液にステンレス鋼からなる基材を浸漬する浸漬処理、または前記水溶液中で前記基材を電解する電解処理、の何れか一方を行うことを特徴とする請求項１または請求項２に記載のアルカリ水電解処理装置用ステンレス鋼の製造方法。
【請求項４】
フッ酸またはフッ素を含む無機化合物を含む水溶液にステンレス鋼からなる基材を浸漬する浸漬処理と、前記水溶液中で前記基材を電解する電解処理とをこの順に行うことを特徴とする請求項１または請求項２に記載のアルカリ水電解処理装置用ステンレス鋼の製造方法。
【請求項５】
前記浸漬処理後または前記電解処理後に、アルカリ水溶液中でアノード電解処理を施すことを特徴とする請求項３に記載のアルカリ水電解処理装置用ステンレス鋼の製造方法。
【請求項６】
前記電解処理後に、アルカリ水溶液中でアノード電解処理を施すことを特徴とする請求項４に記載のアルカリ水電解処理装置用ステンレス鋼の製造方法。
【請求項７】
請求項１または請求項２に記載のアルカリ水電解処理装置用ステンレス鋼を備えたアルカリ水電解処理装置。
【請求項８】
請求項３乃至請求項６の何れか一項に記載のアルカリ水電解処理装置用ステンレス鋼の製造方法によって製造されたアルカリ水電解処理装置用ステンレス鋼を用いたアルカリ水電解処理装置の製造方法。
【発明の詳細な説明】
【技術分野】
【０００１】
本発明は、耐久性に優れたアルカリ水電解処理装置用ステンレス鋼及びその製造方法並びにアルカリ水電解処理装置及びその製造方法に関する。
【背景技術】
【０００２】
地球温暖化対策がグローバルな課題となっており、その対策のひとつとしてＣＯ２を発生させない再生可能エネルギーの利用推進が進められている。ただし、再生可能エネルギーは自然エネルギーを用いるため、発電量が人々の生活スタイルからの要望と対応させることが難しい課題がある。たとえば太陽光発電は、悪天候時や生活上電気が必要な夜間では発電できない。また、日中の気温が穏やかな気候条件では、他の発電方法との兼ね合いで太陽光発電による電力が余剰になる場合があり、送電システムによってはその余剰電力が送電系に悪影響を与える可能性がある。そのため、好天でもその発電分の利用が出来ないと言う矛盾も生じる場合がある。余剰電力は蓄電池で貯蔵する方法もあるが、現行では大型の蓄電池が必要となり、かつ高価であるため大規模発電での適用は課題が多い。
【０００３】
この余剰電力を有効活用する手段として、水の電解分解により発生した水素を製造する方法が検討されている。水素を製造・貯蔵することができれば、夜間や悪天候時に水素を用いた燃料電池により発電することで、カーボンフリーな再生可能エネルギーでの電力の安定供給が期待される。また上記で生成させた水素からメタンを生成させることで水素よりも貯蔵が容易でかつ環境にやさしい燃料とすることも可能である。
【０００４】
水を電気分解する手法は、一般に、アルカリ水電解、固体高分子形水電解、高温水電解の各方式に大別される。このなかでも特にアルカリ水電解は、鉄系材料等の低コストな材料を使用できる可能性があるため、厳しいコスト効率が求められる工業用途で有望視されている。
【０００５】
水電解装置の一部はすでに実用化が始まっている。その一例として、特許文献１の図１及び図２に、水電解装置の一例が図示されている。特許文献１に記載の水電解装置では、水中に設置された電極の間に隔膜を設置して水を電気分解することで、アノード側で酸素を、カソード側で水素を発生させ、水素を取り出している。
【０００６】
特許文献１においては、ステンレス鋼はアルカリ水電解環境での耐久性がないとして、ニッケル電極を用いることが記載されている。しかし、ニッケルはレアメタルであり、高価なだけでなく生産国も限定され、地政学的なリスクがある。また、投機的な原料価格の乱高下が生じることも問題とされる。
【０００７】
ニッケルより安価な耐食材料としてステンレス鋼が広く知られる。ステンレス鋼をアルカリ電解に適用した例として、特許文献２には、ステンレス鋼製のアノードをアルカリ水電解槽内で使用する前に、水酸化カリウム水溶液を主とした腐食剤溶液中に浸して電解することを特徴としたステンレス鋼アノードが記載されている。特許文献２によれば、腐食剤溶液中での電解処理により、ステンレス鋼の耐食性が未処理のものと比べて向上するとの記載があるが、その評価時間は１６０時間程度の短期間であり、長期間に渡る評価の実績がないため、長時間の耐久性が十分であるかは不明である。
【０００８】
特許文献３には、電解研磨による清浄化処理の後に、加熱処理してなる鉄系不動態皮膜を表面に有するステンレス鋼により構成された水素・酸素発生装置が記載されている。ただし、特許文献３に記載された装置は純水中での水素酸素発生装置であり、アルカリ水中での耐久性は評価されてはない。
【０００９】
一方、ステンレス鋼の耐食性を向上させる手段として、特許文献４には、表面に含ホウ素又は含ホウ素とフッ素若しくはこれらの酸素系被膜層を形成させる方法が記載されている。特許文献４では、ホウ酸水溶液単独又はホウ酸にフッ酸を加えた混合水溶液でステンレス鋼を電解することで、ステンレス鋼表面に形成される皮膜の耐食性が向上されるとしている。電解処理に用いる電解液は、ホウ酸を主体としており、また酸性溶液下での電解法である。このため、形成された皮膜はホウ素が主体である。この形成された皮膜は、塩化物を含む中性または酸性溶液中での耐応力腐食割れ性に優れることを特徴としているが、アルカリ水溶液中で電解した場合の耐久性は評価されていない。
【先行技術文献】
【特許文献】
【００１０】
【特許文献１】特開２０１７−１２２２５５号公報
【特許文献２】特開２００８−４５２０５号公報
【特許文献３】特開平９―３０２４９２号公報
【特許文献４】特開２０１０―１８９６６６号公報
【発明の概要】
【発明が解決しようとする課題】
【００１１】
本発明は上記事情に鑑みてなされたものであり、耐久性に優れたアルカリ水電解処理装置用ステンレス鋼及びその製造方法並びにアルカリ水電解処理装置及びその製造方法を提供することを課題とする。
【課題を解決するための手段】
【００１２】
上記課題を解決するため、本発明は以下の構成を採用する。
［１］  ステンレス鋼からなる基材と、前記基材の表面に形成された皮膜とを備え、
前記皮膜中に、フッ素が含有されることを特徴とするアルカリ水電解処理装置用ステンレス鋼。
［２］  前記皮膜中のフッ素の濃度ＣＦとＣｒの濃度ＣＣｒとの濃度比ＣＦ／ＣＣｒが下記 （１）式を満たすことを特徴とする［１］に記載のアルカリ水電解処理装置用ステンレス鋼。
ＣＦ／ＣＣｒ≧０．１  …  （１）
上記式（１）において、ＣＦは前記皮膜中のＦ濃度（原子％）であり、ＣＣｒは前記皮膜中のＣｒ濃度（原子％）である。
［３］  フッ酸またはフッ素を含む無機化合物を含む水溶液にステンレス鋼からなる基材を浸漬する浸漬処理、または前記水溶液中で前記基材を電解する電解処理、の何れか一方を行うことを特徴とする［１］または［２］に記載のアルカリ水電解処理装置用ステンレス鋼の製造方法。
［４］  フッ酸またはフッ素を含む無機化合物を含む水溶液にステンレス鋼からなる基材を浸漬する浸漬処理と、前記水溶液中で前記基材を電解する電解処理とをこの順に行うことを特徴とする［１］または［２］に記載のアルカリ水電解処理装置用ステンレス鋼の製造方法。
［５］  前記浸漬処理後または前記電解処理後に、アルカリ水溶液中でアノード電解処理を施すことを特徴とする［３］に記載のアルカリ水電解処理装置用ステンレス鋼の製造方法。
［６］  前記電解処理後に、アルカリ水溶液中でアノード電解処理を施すことを特徴とする［４］に記載のアルカリ水電解処理装置用ステンレス鋼の製造方法。
［７］  ［１］または［２］に記載のアルカリ水電解処理装置用ステンレス鋼を備えたアルカリ水電解処理装置。
［８］  ［３］乃至［６］の何れか一項に記載のアルカリ水電解処理装置用ステンレス鋼の製造方法によって製造されたアルカリ水電解処理装置用ステンレス鋼を用いたアルカリ水電解処理装置の製造方法。
【発明の効果】
【００１３】
本発明によれば、耐久性に優れたアルカリ水電解処理装置用ステンレス鋼及びその製造方法並びにアルカリ水電解処理装置及びその製造方法を提供できる。
【発明を実施するための形態】
【００１４】
本発明者は、アルカリ水電解処理装置用ステンレス鋼の耐久性向上のため、アルカリ水電解環境でのステンレス鋼の耐久性について調査した。アルカリ水電解では、特にアノード側の電極に未処理のステンレス鋼を適用すると、過不働態溶解によりステンレス鋼が溶解して耐久性を有さないこと、および特許文献２および特許文献３に記載された方法でも長期の使用に耐えうるような耐久性は示されていないことを知見した。
【００１５】
そこで、ステンレス鋼表面の皮膜組成を種々検討した結果、皮膜中にフッ素を含有するステンレス鋼が優れた耐久性を示し、更に、フッ素を含む溶液を用いて浸漬処理または電解処理を行った後に、アルカリ溶液中において予備電解処理を施すと、更に優れた耐久性を有することを見出し、耐久性に優れたアルカリ水電解処理装置用ステンレス鋼およびそのステンレス鋼を用いたアルカリ水電解処理装置を開発したものである。なお、本実施形態における優れた耐久性とは、アルカリ水電解処理中のステンレス鋼の腐食減量が少ないことをいう。
【００１６】
すなわち、本発明の実施形態に係るアルカリ水電解処理装置用ステンレス鋼は、ステンレス鋼からなる基材と、基材の表面に形成された皮膜とを備え、皮膜中に、フッ素が含有されるアルカリ水電解処理装置用ステンレス鋼である。
また、本実施形態のアルカリ水電解処理装置用ステンレス鋼は、皮膜中のフッ素の濃度ＣＦとＣｒの濃度ＣＣｒとの濃度比ＣＦ／ＣＣｒが下記（１）式を満たすことが好ましい。
【００１７】
ＣＦ／ＣＣｒ≧０．１  …（１）
【００１８】
上記式（１）において、ＣＦは皮膜中のＦ濃度（原子％）であり、ＣＣｒは皮膜中のＣｒ濃度（原子％）である。
なお、皮膜中のＦ及びＣｒの濃度は、皮膜表面を電解放射型オージェ電子分光法ＦＥ−ＡＥＳを用いて深さ方向に元素分析して得た深さ方向の元素濃度プロファイルから、金属元素とＦとを原子％で整理した結果である。
【００１９】
以下、本実施形態のアルカリ水電解処理装置用ステンレス鋼について詳細に説明する。
【００２０】
本実施形態のアルカリ水電解処理装置用ステンレス鋼の基材となるステンレス鋼は、汎用のステンレス鋼でよいが、特にＮｉを含むオーステナイト系ステンレス鋼および二相ステンレス鋼が好適である。
【００２１】
オーステナイト系ステンレス鋼としては、ＳＵＳ３０４（１８Ｃｒ−８Ｎｉ），ＳＵＳ３０４Ｌ（１８Ｃｒ−１０Ｎｉ−低Ｃ），ＳＵＳ３１６（１８Ｃｒ−１０Ｎｉ−２Ｍｏ），ＳＵＳ３１６Ｌ（１８Ｃｒ−１２Ｎｉ−２Ｍｏ−低Ｃ），ＳＵＳ３１０（２５Ｃｒ−２０Ｎｉ），ＳＵＳ３０５等が代表例としてあげられる。
【００２２】
二相ステンレス鋼としては、ＳＵＳ３２９Ｊ４Ｌ（２５Ｃｒ−６Ｎｉ−３Ｍｏ−０．１５Ｎ），ＳＵＳ８２１Ｌ１（２１Ｃｒ−２Ｎｉ−３Ｍｎ−１Ｃｕ−０．１７Ｎ），ＳＵＳ３２３Ｌ（２３Ｃｒ−４Ｎｉ−０．１５Ｎ）等があげられる。ただし上記は一例でありこれに限ったものではない。
【００２３】
ステンレス鋼からなる基材の表面には、皮膜が形成されている。この皮膜は、ステンレス鋼の表面に存在している不動態被膜に対して、フッ素を含む溶液を用いた浸漬処理または電解処理、もしくは、更にアルカリ液中で電解処理がなされて形成されたものである。
【００２４】
本実施形態に係る皮膜は、皮膜中にフッ素（Ｆ）及びクロム（Ｃｒ）が含まれている。また、皮膜中のフッ素の濃度ＣＦとＣｒの濃度ＣＣｒとの濃度比ＣＦ／ＣＣｒが０．１以上になっている。ステンレス鋼の表面には、通常、Ｃｒ及びＦｅを含む不動態皮膜が形成されているが、本実施形態の皮膜には更にフッ素が含まれる。皮膜中にフッ素が含まれることで、アルカリ水電解処理のアノードに用いた場合であっても、耐久性が大幅に向上する。皮膜中のフッ素の濃度ＣＦとＣｒの濃度ＣＣｒとの濃度比ＣＦ／ＣＣｒが０．１未満になると、十分な耐久性が得られなくなる。濃度比ＣＦ／ＣＣｒのより好ましい下限は０．２以上であり、０．３以上でもよく、０．５以上でもよく、０．７以上でもよい。ただし、濃度比ＣＦ／ＣＣｒが１．００を超えると、皮膜中のＣｒ量が相対的に減少して、皮膜の耐食性が低下し、ステンレス鋼の耐食性能が低下する場合があるので、濃度比ＣＦ／ＣＣｒは好ましくは１．００以下がよい。
【００２５】
皮膜の厚みは、特に限定する必要はないが、１〜１０００ｎｍの範囲がよい。皮膜が薄すぎると、アルカリ水電解処理装置のアノード電極に使用された場合に耐久性が低下するおそれがある。また、皮膜の厚みに上限はないが、１０００ｎｍを超える皮膜が形成されると皮膜の均一性が阻害され耐食性が低下する可能性があるため１０００ｎｍを上限とする。より好ましくは３００ｎｍ以下である。
【００２６】
次に、本実施形態のアルカリ水電解処理装置用ステンレス鋼の製造方法について説明する。
【００２７】
本実施形態のアルカリ水電解処理装置用ステンレス鋼を製造するには、フッ酸またはフッ素を含む無機化合物を含む水溶液にステンレス鋼からなる基材を浸漬する浸漬処理を行えばよい。
【００２８】
また、上記の浸漬処理に代えて、上記の水溶液中で基材を電解する電解処理を行ってもよい。
【００２９】
また、上記の浸漬処理を行った後に、上記の電解処理を行ってもよい。
【００３０】
更に、上記の浸漬処理または上記の電解処理を行った後に、アルカリ水溶液中でアノード電解処理を施してもよい。
【００３１】
更にまた、上記の浸漬処理と上記の電解処理を順次行った後に、アルカリ水溶液中でアノード電解処理を施してもよい。
【００３２】
特に、アルカリ水溶液中でアノード電解処理を追加して行うことで、皮膜中の濃度比ＣＦ／ＣＣｒを高めることができ、アルカリ水電解処理装置のアノード電極に使用された場合に耐久性をより向上できる。なお、アルカリ水溶液中でアノード電解処理のみだけでは耐久性向上効果が得られない。優れた耐久性を得るには、フッ素を含む水溶液中での浸漬処理または電解処理の少なくとも一方を行う必要がある。
【００３３】
以下、フッ素を含む水溶液中での浸漬処理及び電解処理と、アルカリ水溶液中でのアノード電解処理とについて、詳細に説明する。
【００３４】
浸漬処理または電解処理に供するステンレス鋼は、予め表面を研磨して清浄化することが好ましい。例えば、基材の表面を＃６００エメリー紙で湿式研磨するなどすればよい。
【００３５】
（浸漬処理）
浸漬処理では、フッ酸またはフッ素を含む無機化合物を含む水溶液に、ステンレス鋼からなる基材を浸漬する。
浸漬処理に用いる水溶液は、フッ酸またはフッ素を含有した無機化合物を含む水溶液であればよい。フッ酸を含む水溶液としては、例えば、硝フッ酸混合液を用いることができる。硝フッ酸混合溶液としては、例えば、５〜２０質量％の硝酸と０．５〜１５質量％のフッ酸とが混合された水溶液がよい。
【００３６】
フッ酸を含む水溶液の他の例としては、過酸化水素と硫酸とフッ酸を含む水溶液でもよい。この場合は、３〜２０質量％の過酸化水素と、２〜２０質量％の硫酸と、０．３〜５．０質量％のフッ酸とが混合された水溶液がよい。
【００３７】
また、フッ素を含む無機化合物を含む水溶液としては、硫酸とケイフッ化ナトリウムを含む水溶液を例示できる。この場合は、２〜２０質量％の硫酸と、２〜２０質量％のケイフッ化ナトリウムとが混合された水溶液がよい。硫酸は５〜１５質量％でもよく、ケイフッ化ナトリウムは５〜１５質量％でもよい。
【００３８】
浸漬処理の処理温度、すなわち、水溶液の温度は高いほうが反応が促進され望ましいが、高温すぎるとＮＯｘガスが過剰に発生したり、フッ酸が揮発したりするので、２０〜８０℃の範囲がよく、望ましくは４０〜７０℃とする。
【００３９】
浸漬時間は、基材の表面が僅かに溶解する程度でよく、過剰に浸漬時間が長いと表面を大幅に溶解するおそれがあるため、１〜１２０秒、より望ましくは５〜６０秒とする。
【００４０】
（電解処理）
電解処理は、フッ酸またはフッ素を含む無機化合物を含む水溶液中で、ステンレス鋼からなる基材を電解処理する。
電解処理に用いる水溶液は、浸漬処理に用いる水溶液と同様でよい。すなわち、硝フッ酸混合液を用いることができ、硝フッ酸混合溶液として例えば、５〜２０質量％の硝酸と０．５〜１５質量％のフッ酸とが混合された水溶液がよい。
【００４１】
また、他の例として、過酸化水素と硫酸とフッ酸を含む水溶液でもよく、この場合は、それぞれの濃度が、３〜２０質量％の過酸化水素と、２〜２０質量％の硫酸と、０．３〜５．０質量％のフッ酸とが混合された水溶液がよい。更に、過酸化水素を除いた硫酸とフッ酸との混合液でもよい。
【００４２】
更に、硫酸とケイフッ化ナトリウムを含む水溶液も電解処理に用いることができる。この場合は、２〜２０質量％の硫酸と、２〜２０質量％のケイフッ化ナトリウムとが混合された水溶液がよい。硫酸の濃度は５〜１５質量％でもよく、ケイフッ化ナトリウムの濃度は５〜１５質量％でもよい。
【００４３】
上記の水溶液に更に、その他の有機酸や無機酸を加えてもよい。
また、浸漬処理に用いる水溶液として、その他の酸とふっ酸とフッ化物との混合液でもよい。
【００４４】
電解処理の処理温度、すなわち、水溶液の温度は高いほうが反応が促進され望ましいが、高温すぎるとふっ酸が揮発するおそれがあるため、２０〜８０℃、より望ましくは３０〜７０℃とする。
【００４５】
電解処理時の電流密度は、基材の表面に対して＋５０〜＋４００ｍＡ／ｃｍ２の範囲がよい。
【００４６】
電解時間は、１〜１２０秒、より望ましくは５〜６０秒とする。電流密度が高い場合にはより短時間でよい。
【００４７】
電解は、めっきのような直接電解法でもよく、コイル製造時のような間接通電法でもよいが、間接通電法の場合には、基材が貴となるアノード溶解と卑となるカソード溶解を繰り返す必要があるため、その場合には電解の最後がアノード溶解となるよう処理する必要がある。
【００４８】
（アルカリ水溶液中でのアノード電解処理）
上記の浸漬処理または電解処理した基材に対して、更にアルカリ水溶液中でアノード電解処理を行ってもよい。
アルカリ水溶液としては、具体的には水酸化ナトリウム、水酸化カリウム、水酸化リチウム、水酸化マグネシウムの水溶液がよく、これらの混合液でもよい。濃度は、５〜４０質量％がよく、１０〜３５質量％でもよい。アルカリ水電解法に使用するアルカリ水溶液であってもよい。
【００４９】
処理温度、すなわち水溶液の温度は高温のほうが望ましいが、あまりに高温過ぎると溶液の管理やその他設備の耐久性の問題があるので、６０〜１３０℃が望ましく、より望ましくは７０〜１１０℃である。
【００５０】
アノード電解は定電位電解とする。このときの電位（ＲＨＥ基準）は、低すぎると反応が生じにくく、高すぎると他の反応で電解効率が低下するため、＋０．６〜＋１．８Ｖ（ｖｓＲＨＥ）とし、より望ましくは＋０．８〜＋１．５Ｖ（ｖｓＲＨＥ）である。
【００５１】
電解時間は、短時間では効果が出ず、長すぎると電解のコストが高くなるため、５〜１２０秒とし、より望ましくは１０〜１００秒とする。
【００５２】
以上の方法、すなわちＦを含んだ浸漬処理や電解処理を実施すること、更にはアルカリ水溶液中での電解処理を施すことにより、アルカリ水電解でのアノード電極として長期間に渡り使用可能なステンレス鋼を提供できる。
【００５３】
また、本実施形態のアルカリ水電解処理装置用のステンレス鋼は、アルカリ水電解処理装置の部材として用いることができ、特にアルカリ水電解処理のアノード電極として用いることができる。また、本実施形態のステンレス鋼は、アルカリ水電解処理装置の電解槽に用いることができる。また、アルカリ溶液に対して耐久性が求められる各種の部材にも用いることができ、アルカリ電解がなされる各種の装置の部材にも用いることができる。
【００５４】
また、本実施形態のアルカリ水電解処理装置は、電解槽とアノード電極及びカソード電極を備えたものであればよく、特にアノード電極として本実施形態のアルカリ水電解処理装置用ステンレス鋼を用いたものがよい。
【００５５】
本実施形態のアルカリ水電解処理装置用ステンレス鋼によれば、アルカリ水電解処理装置の部材として用いた場合に、従来に比べて耐久性を大幅に高めることができる。
【実施例】
【００５６】
実施例に基づいて、本発明をより詳細に説明する。なお以下に説明する実施例は、本発明を説明するための例示であり、本発明を以下の内容に限定する趣旨ではない。
【００５７】
（実施例１）
表１に化学成分を示したＳＵＳ３１６Ｌを基材に用いて、各種の表面処理を施して耐久性試験に供した。
【００５８】
ＳＵＳ３１６Ｌ鋼板を縦１００ｍｍ、横５０ｍｍ、厚み１．０ｍｍの形状に切り出し、表面を＃６００エメリー紙で湿式研磨して基材とした。研磨後の基材を、浸漬処理、電解処理、アルカリ溶液中でのアノード電解処理に供した。
【００５９】
浸漬処理では、８質量％の硝酸と１．５質量％のフッ酸とを混合した硝フッ酸水溶液を６０℃に保持し、ここに研磨処理したＳＵＳ３１６Ｌ板を１分間浸漬し、その後、水洗・乾燥させた。
【００６０】
電解処理では、１０質量％ケイフッ化ナトリウムと１０質量％硫酸を混合した水溶液を６０℃に保持し、ここに研磨処理したＳＵＳ３１６Ｌを作用極とし、白金板を対極として設置し、＋３００ｍＡ／ｃｍ２の電解を積算で１０秒処理したのちに水洗・乾燥させた。
【００６１】
また、アルカリ溶液によるアノード電解処理では、３０％水酸化カリウム水溶液を９０℃に保持し、基材を作用極とし、白金板を対極として設置し、定電位電解を行った。定電位電解の電位としては、１．０Ｖ（ＲＨＥ基準）で６０秒処理し、その後、水洗・乾燥させた。なお定電位電解は、東方技研製のポテンシオスタットＰＳ−２１００を用いた。
【００６２】
耐久性の評価方法は以下の通りとした。３０％ＫＯＨ水溶液を９０℃に保持し、試験片を作用極とし、白金板を対極として設置し、＋３００ｍＡ／ｃｍ２での定電流電解を行った。電解時間は２４時間及び１２０時間まで実施し、電解後の単位面積当たりの腐食減量（ｇ／ｍ２）で評価した。
【００６３】
また、皮膜組成については、電解放射型オージェ電子分光法ＦＥ−ＡＥＳ：日本電子製ＪＡＭＰ−９５１０Ｆを用い、皮膜表面から元素の深さプロファイルを測定し、皮膜最表面から検出された元素のうち、Ｃ、Ｎ、Ｏを除いた残りの元素の合計を１００原子％とし、皮膜中のＦ濃度ＣＦ（原子％）とＣｒ濃度ＣＣｒ（原子％）を求め、更に濃度比ＣＦ／ＣＣｒを求めた。その結果を表２に示す。
【００６４】
なお、表２において「○浸漬」は浸漬処理を行ったことを意味し、「○電解」は電解処理を行ったことを意味し、「○ＫＯＨ」はＫＯＨ溶液にてアルカリ電解処理したことを意味する。また、「−」は当該処理を実施しなかったことを意味する。
【００６５】
試験例１は、表面研磨のみ行った試験例であり、耐久試験において腐食減量が増大し、皮膜にもＦが存在していなかった。
【００６６】
試験例２は、浸漬処理や電解処理を行わず、アルカリ溶液中でアノード電解処理を行った例であるが、試験例１と同様に耐久試験で腐食減量が増大した。
【００６７】
これに対し、Ｆを含む溶液で浸漬処理した試験例３や、Ｆを含む溶液中で電解処理した試験例７では、皮膜からＦが検出され、また、皮膜中のＦとＣｒの濃度比率はＣＦ／ＣＣｒ≧０．１を示していた。これらの試験例では、耐久試験での腐食減量が１．０ｇ／ｍ２以下となり、著しく低減した。
【００６８】
また、浸漬処理後にアルカリ溶液でアノード電解を行った試験例５や、電解処理後にアルカリ溶液でアノード電解を行った試験例８では、皮膜中のＦ濃度が高くなり、皮膜中のＦとＣｒの濃度比はＣＦ／ＣＣｒ≧０．１を満たした。また、耐久試験でも腐食減量が極めて小さくなった。腐食減量は、皮膜の濃度比ＣＦ／ＣＣｒの値が大きいほど小さくなる傾向を示した。
【００６９】
なお、皮膜の厚みは、どの試験例でも１〜１０００ｎｍの範囲内であった。
【００７０】
ＣＦ／ＣＣｒの値が大きいほど腐食減量が小さくなる機構について詳細は明らかではないが、Ｆを含む溶液中での浸漬処理または電解処理によって、ＣｒとＦが結合した皮膜が形成され、これがアルカリ水溶液中で極めて優れた耐食性を有する構造を取るためと推定される。特にこの皮膜は、アルカリ水溶液中での電解処理を実施することで、より安定性の高い皮膜に改質されると考えられる。
【００７１】
【表１】
2020164915.tif 000002
【００７２】
【表２】
2020164915.tif 000003
【００７３】
（実施例２）
供試材として、前述のＳＵＳ３１６Ｌのほかに、下記表３に示すＳＵＳ３０４、ＳＵＳ８２１Ｌ１、ＳＵＳ３４３Ｌ、ＳＵＳ３２９Ｊ４Ｌを用いた。
【００７４】
供試材の研磨方法、浸漬処理、電解処理及びアルカリ溶液でのアノード電解処理の条件は、上記実施例１と同様とした。耐久性の評価は、より長期の耐久性評価とするために、２４時間、１２０時間及び１０００時間で実施した。
【００７５】
最初に、供試材はすべて表面を＃６００エメリー紙で湿式研磨した。
浸漬処理は、実施例１と同様に、８質量％硝酸と１．５質量％フッ酸を混合した水溶液を６０℃に保持し、ここに研磨処理した供試材を１分間浸漬処理し、その後に水洗・乾燥させた。
一部の供試材については、濃度３０％のＫＯＨ溶液を６０℃に保持し、ここに研磨処理した供試材を１分間浸漬処理し、その後に水洗・乾燥させた。
【００７６】
電解処理では、１０質量％ケイフッ化ナトリウムと１０質量％硫酸を混合した水溶液を６０℃に保持し、ここに研磨処理した供試材を作用極とし、白金板を対極として設置し、＋３００ｍＡ／ｃｍ２の電解を積算で１０秒処理したのちに水洗・乾燥させた。
【００７７】
また、アルカリ溶液によるアノード電解処理では、３０％水酸化カリウム水溶液を９０℃に保持し、基材を作用極とし、白金板を対極として設置し、定電位電解を行った。定電位電解の電位としては、１．０Ｖ（ＲＨＥ基準）で６０秒処理し、その後、水洗・乾燥させた。なお定電位電解は、東方技研製のポテンシオスタットＰＳ−２１００を用いた。
【００７８】
耐久性の評価方法も実施例１と同様に、３０％ＫＯＨ水溶液を９０℃に保持し、試験片を作用極とし、白金板を対極として設置し、＋３００ｍＡ／ｃｍ２での定電流電解を行った。電解時間は２４時間及び１２０時間とするとともに、長期耐久性を評価するため６００時間及び１２００時間まで評価した。電解後に、単位面積当たりの腐食減量（ｇ／ｍ２）で評価した。
【００７９】
皮膜組成については、電解放射型オージェ電子分光法ＦＥ−ＡＥＳ：日本電子製ＪＡＭＰ−９５１０Ｆを用い、皮膜表面から元素の深さプロファイルを測定し、皮膜最表面から検出された元素のうち、Ｃ、Ｎ、Ｏを除いた残りの元素の合計を１００原子％とし、皮膜中のＦ濃度ＣＦ（原子％）とＣｒ濃度ＣＣｒ（原子％）を求め、更に濃度比ＣＦ／ＣＣｒを求めた。結果を表４に示す。
【００８０】
なお、表４において、「○」は当該処理を実施したことを意味し、「−」は当該処理を実施しなかったことを意味する。また、「○Ｆあり」はＦを含有する溶液で浸漬処理したことを意味し、「○ＫＯＨ」はＦを含有しないＫＯＨ溶液で浸漬処理したことを意味する。
【００８１】
まず、ＳＵＳ３１６Ｌを供試材としたＮｏ．１〜１０の試験結果を述べる。
Ｎｏ．１〜３と、Ｎｏ．５、７、８は、供試材を、実施例１において評価したものと同じ条件で表面処理したものである。腐食試験を１２００時間まで実施したところ、１２０時間で腐食減量がほぼ直線的に増加したＮｏ．１、２（実施例１における試験例１、２（比較例）に相当）は、１２０時間経過後も腐食減量の増加が続いた。
【００８２】
一方、本発明例であるＮｏ．３、５、７及び８（実施例１の試験例３、５、７及び８（本発明例）に相当）では、１２００時間でも腐食減量は１．０ｇ／ｍ２以下となり、優れた耐久性を示した。
【００８３】
次に、Ｎｏ．４は、浸漬処理において、Ｆを含まないＫＯＨ溶液で浸漬処理した例であり、また、Ｎｏ．６は、Ｆを含まないＫＯＨ溶液で浸漬処理してからアルカリ溶液中でアノード電解処理を行った例である。Ｎｏ．４及びＮｏ．６では、皮膜中のＣＦ／ＣＣｒが規定値を満たさず、耐久試験でも腐食減量はほぼ直線的に増加し耐久性を示さなかった。
【００８４】
次に、Ｎｏ．９は浸漬処理を実施し、次いで、電解処理を実施した例であり、Ｎｏ．１０は浸漬処理、電解処理及びアルカリ溶液でのアノード電解処理をこの順に行った例である。Ｎｏ．９及びＮｏ．１０では、皮膜中のＣＦ／ＣＣｒが規定値を満たし、耐久試験でも腐食減量の増加が見られなかった。これらの２例を比較すると、アルカリ溶液中でのアノード電解を行ったＮｏ．１０の方が、皮膜中のＣＦ／ＣＣｒがより高くなり、耐久試験時の腐食減量もより少なくなった。
【００８５】
次に、ＳＵＳ３１６Ｌ以外のステンレス鋼を供試材としたＮｏ．１１〜２２の試験結果について述べる。
ＳＵＳ３０４を研磨処理ままで耐久試験を実施したＮｏ．１１では、皮膜中のＣＦ／ＣＣｒが規定値を満たさず、耐久試験でも腐食減量はほぼ直線的に増加し耐久性を示さなかった。この腐食減量値は、Ｎｏ．１（ＳＵＳ３１６Ｌ）よりも大きくなった。
【００８６】
一方、ＳＵＳ３０４に対して浸漬処理とアルカリ溶液のアノード電解処理を実施したＮｏ．１２や、電解処理とアルカリ溶液のアノード電解処理を実施したＮｏ．１３では、皮膜中のＣＦ／ＣＣｒが規定値を満たし、耐久試験でも腐食減量の増加が見られなかった。
【００８７】
また、ＳＵＳ３０４と同様の条件で、ＳＵＳ８２１Ｌ１、ＳＵＳ３４３Ｌ及びＳＵＳ３２９Ｊ４Ｌを用いて試験したところ、本発明の条件を満たさないＮｏ．１４、１７及び２０は、皮膜中のＣＦ／ＣＣｒが規定値を満たさず、耐久試験でも腐食減量はほぼ直線的に増加し耐久性を示さなかった。
【００８８】
一方、本発明の条件を満たすＮｏ．１５、１６、１８、１９、２１、２２は、皮膜中のＣＦ／ＣＣｒが規定値を満たし、耐久試験でも腐食減量の増加が見られなかった。
【００８９】
なお、皮膜の厚みは、どの試験例でも１〜１０００ｎｍの範囲内であった。
【００９０】
【表３】
2020164915.tif 000004
【００９１】
【表４】
2020164915.tif 000005
【産業上の利用可能性】
【００９２】
以上の説明から明らかなように、本発明により、耐久性に優れたアルカリ水電解処理装置用ステンレス鋼およびそのステンレス鋼を用いたアルカリ水電解処理装置を提供することが可能となる。これらはアルカリ電解処理装置の電極だけでなく電解槽やその他耐久性が求められる装置・部品に用いることが可能となる。またそれ以外にもアルカリ水溶液が用いられる各種電池やその部品、アルカリ中で電解されるような各種装置やその部品にも適用が可能である。